(57)【特許請求の範囲】
【請求項１】
使用するものの体液を吸収し、厚み方向に重ねられた少なくとも２つの吸収体と、
前記少なくとも２つの吸収体の一方の面を被覆し、使用者の体液を透過する液透過性シートと、
前記少なくとも２つの吸収体の他方の面を被覆し、使用者の体液を透過しない液不透過性シートとを備え、
前記少なくとも２つの吸収体のうちの前記液透過性シート側の吸収体は、木材パルプを含み、
前記少なくとも２つの吸収体のうちの前記液不透過性シート側の吸収体は、非木材パルプおよびＳＡＰを含み、
前記木材パルプの平均繊維径は、前記非木材パルプの平均繊維径よりも大きく、
前記非木材パルプの水における沈降速度は、２秒以上５秒以下である吸収性物品。
【請求項２】
前記非木材パルプの平均繊維径は８〜２５μmであり、
前記非木材パルプの見かけ嵩密度は、０．０４〜０．０７ｇ／ｃｍ3であり、
前記非木材パルプの０．９％生理食塩水の吸収量は、該非木材パルプの質量に対して２０倍以上である請求項１に記載の吸収性物品。
【請求項３】
前記非木材パルプは、マニラ麻の芯近くの部分、もしくはマニラ麻の芯と外皮との中間の部分を原料とするアバカパルプまたはバナナの茎を原料とするバナナパルプである請求項１又は２に記載の吸収性物品。
【発明の詳細な説明】
【技術分野】
【０００１】
非木材由来のパルプを使用した吸収性物品に関する。
【背景技術】
【０００２】
従来からおしめや生理用品に使用される使い捨て可能な吸収材の原料として、木材以外を原料としたパルプ（非木材由来のパルプ）が使用されている。とくにサトウキビの茎の汁を搾った後の殻であるバカスが吸収材の原料として注目されている（たとえば、特許文献１）。嵩密度の異なるビスを含むバカスパルプと木材パルプとを所定の割合でブレンドし、嵩密度を調整することで、加圧時または圧縮時における吸収材の保水性能を高めている。
【先行技術文献】
【特許文献】
【０００３】
【特許文献１】特開昭５５−１３３２４９号公報
【発明の概要】
【発明が解決しようとする課題】
【０００４】
しかしながら、バガスを使用した吸収材を使用した特許文献１に記載の吸収体よりも、非木材由来のパルプを使用した、リウエット性などの吸収性能がさらに優れている吸収体が望まれている。本発明は、非木材由来のパルプを使用した吸収性能の優れている吸収体を備えた吸収性物品を提供することを目的とする。
【課題を解決するための手段】
【０００５】
本発明は、上記課題を解決するため、以下の構成を採用した。
すなわち、本発明の吸収性物品は、使用するものの体液を吸収し、厚み方向に重ねられた少なくとも２つの吸収体と、少なくとも２つの吸収体の一方の面を被覆し、使用者の体液を透過する液透過性シートと、少なくとも２つの吸収体の他方の面を被覆し、使用者の体液を透過しない液不透過性シートとを備え、少なくとも２つの吸収体のうちの液不透過性シート側の吸収体は、非木材パルプおよびＳＡＰを含み、非木材パルプの水における沈降速度は、２秒以上５秒以下である。
【発明の効果】
【０００６】
本発明によれば、吸収性能が優れている吸収性物品を得ることができる。
【図面の簡単な説明】
【０００７】
【図１】図１は、本発明の一実施形態における吸収性物品の平面図である。
【図２】図２は、図１の吸収性物品のＡ−Ａ断面図である。
【図３】図３は、吸収量の測定に使用するナイロンメッシュ袋を説明するための図である。
【図４】図４は、吸収性物品試料の構成を説明するための図である。
【図５】図５は、吸収性物品試料の他の構成を説明するための図である。
【図６】図６は、粉砕パルプの繊維の断面の走査型電子顕微鏡写真である。
【図７】図７は、マニラ麻の断面構造を説明するための図である。
【発明を実施するための形態】
【０００８】
本発明に係る吸収性物品の一実施態様の吸収性物品として、生理用ナプキンを例に挙げて説明する。図１は、本発明の一実施形態における吸収性物品１の平面図であり、図２は、図１の吸収性物品１のＡ−Ａ断面図である。図１および図２に示すように、吸収性物品１は、液透過性の表面シート２と、液不透過性の防漏シート３と、表面シート２と防漏シート３との間に配置された２つの吸収体４，５と、２つの吸収体４，５を被覆するティッシュ６とを有する。２つの吸収体４，５は、吸収性物品の厚み方向に積層されている。なお、吸収性物品１は、３つ以上の厚み方向に積層された吸収体を備えるようにしてもよい。また、表面シート２と吸収体４との間にセカンドシートを配置してもよい。この場合、表面シート２から体液を吸収しやすいように、表面シート２よりも密度を高めた不織布をセカンドシートに用いることが好ましい。
【０００９】
表面シート２は、体液を透過する液透過性のシートであり、使用者が生理用ナプキン１を装着したときに感じる肌触りをよくするために使用者の肌と接触する表面に設けられる。したがって、表面シート２は肌触りを良好にする機能を有していることが好ましい。たとえば、表面シート２は、細い繊維で作製され、表面が平滑で、変形に対して自由度が大きいことが必要である。
【００１０】
表面シート２には、一般に不織布が用いられる。周知のカードウェブを用いたエアースルー法にて形成することができる。表面シート２に用いる不織布の製造方法は、上記のエアースルー法に限定されず、たとえば、繊維ウェブを絡合することで安定なシートにするニードルパンチ、スパンレース方式、繊維を接着剤あるいは繊維自身の溶融によりウェブを固定するバインダー接着、熱接着方式、フィラメント繊維によりシール化するスパンボンド方式、抄紙によりシート化する湿式法などを不織布の製造に用いてもよい。
【００１１】
表面シート２の不織布に用いられる繊維としてたとえば、直鎖低密度ポリエチレン（LLDPE）、低密度ポリエチレン（LDPE）、中密度ポリエチレン（MDPE）、高密度ポリエチレン（HDPE）、ポリプロピレン、ポリブチレン及びこれらを主体とした共重合体エチレン−酢酸ビニル共重合体（EVA）、エチレン−アクリル酸エチル共重合体（EEA）、エチレン−アクリル酸共重合体（EAA）、アイオノマー樹脂等のポリオレフィン系、ポリエチレンテレフタレート（PET）、ポリブチレンテレフタラート（PBT）、ポリトリメチレンテレフタラート（PTT）、ポリ乳酸等のポリエステル系、ナイロン等のポリアミド系から構成される。
【００１２】
防漏シート３は、体液を透過しない液不透過性シートであり、排出された体液が外に漏れないようにするために設けられている。防漏シート３の材料は、排出された体液を透過しない材料であれば、とくに限定されない。たとえば、防水処理を施した不織布、ポリエチレンなどから構成されるプラスチックフィルム、不織布とプラスチックフィルムとの複合材料などを防漏シート３に用いることができる。
【００１３】
２つの吸収体４，５は排出された体液を吸収し保持する機能を有する。２つの吸収体４，５は、吸収性物品１の厚み方向に重なっている。２つの吸収体４，５のうちの表面シート２側に配置される吸収体４に使用される吸収材料は、木材パルプまたは木材以外を原料としたパルプ（以下、非木材パルプと呼ぶ）が好ましい。防漏シート３側に配置された吸収体５に使用される吸収材料は、非木材パルプと高吸収性ポリマー（ＳＡＰ）との混合物が好ましい。表面シート２側に配置される吸収体４に使用される吸収材料が木材パルプである場合、木材パルプの平均繊維径は、防漏シート３側に配置された吸収体５に使用される非木材パルプの平均繊維径よりも大きいことが好ましい。
【００１４】
木材パルプは、針葉樹晒しクラフトパルプ（ＮＢＫＰ）および広葉樹晒しパルプ（ＬＢＫＰ）などの木材を原料としたパルプである。非木材パルプは、植物を原料とする、木材パルプ以外のパルプであり、非木材パルプには、たとえば、リンターパルプ、マニラ麻、ケナフ、エスパルト草、ワラ、竹およびバナナの茎などがある。吸収体５に使用する非木材パルプは、好ましくはマニラ麻、とくにマニラ麻の芯に近い部分または芯と外皮との中間部分を原料とするアバカパルプおよびバナナの茎を原料とするバナナパルプである。
【００１５】
図７を参照して、マニラ麻の芯近くの部分、およびマニラ麻の芯と外皮との中間の部分について説明する。図７に示すように、マニラ麻５０の断面構造は、マニラ麻５０の芯５１、芯に近い部分５２、真ん中の部分５３、外側の次の部分５４および外側５５に分類される。本明細書における「マニラ麻の芯近くの部分」は、マニラ麻５０の芯に近い部分５２および真ん中の部分５３に該当し、「マニラ麻の芯と外皮との中間の部分」は、マニラ麻５０の外側の次の部分５４に該当する。
【００１６】
また、マニラ麻から作製されるアバカ繊維は、マニラ麻の原料となる部分によって分類される。具体的には、アバカ繊維は、原料となる部分がマニラ麻５０の芯５１であるもの、芯に近い部分５２であるもの、真ん中の部分５３であるもの、外側の次の部分５４であるものおよび外側５５であるものに分類される。たとえば、アバカ繊維は、マニラ麻の原料となる部分によって、ＡＤ、ＥＦ、Ｓ２およびＳ３の特級に分類される。ＡＤは、マニラ麻５０の芯に近い部分５２を原料としたアバカ繊維を表す。ＡＤのアバカ繊維は、光沢のある純白の繊維である。ＥＦは、マニラ麻５０の真ん中の部分５３を原料としたアバカ繊維を表す。ＥＦのアバカ繊維は、柔軟純粋繊維真中部分の繊維であり、淡い象牙色である。Ｓ２は、マニラ麻５０の外側の次の部分５４を原料としたアバカ繊維を表す。Ｓ２のアバカ繊維は、淡黄土色または淡紫色である。Ｓ３は、マニラ麻５０の外側５５を原料としたアバカ繊維を表す。Ｓ３のアバカ繊維は、暗赤色または紫色であり、主にロープに使用される。
【００１７】
また、マニラ麻の原料となる部分によって、Ｉ、ＧおよびＨの特級にアバカ繊維を分類することができる。Ｉは、マニラ麻５０の真ん中の部分５３を原料としたアバカ繊維を表す。Ｉのアバカ繊維は淡黄色である。Ｇは、マニラ麻５０の真ん中の部分５３を原料としたアバカ繊維を表す。Ｇは、マニラ麻５０の外側の次の部分５４を原料としたアバカ繊維を表す。Ｇのアバカ繊維は、鈍暗白色であり、結束が発生しやすい。Ｈは、マニラ麻５０の外側５５を原料としたアバカ繊維を表す。Ｈのアバカ繊維は、黒色に近い茶褐色であり、主にロープに使用される。
【００１８】
さらに、マニラ麻の原料となる部分によって、ＪＫおよびＭ１の特級にアバカ繊維を分類することができる。ＪＫは、マニラ麻５０の外側の次の部分５４を原料としたアバカ繊維を表す。ＪＫのアバカ繊維は、淡褐色または淡緑色であり、主にパルプとして使用される。Ｍ１は、マニラ麻５０の外側５５を原料としたアバカ繊維を表す。Ｍ１のアバカ繊維は、暗褐色から黒色の繊維であり、主にロープに使用される。
【００１９】
「マニラ麻の芯近くの部分」のアバカ繊維は、ＡＤ、ＥＦまたはＩのアバカ繊維に該当し、「マニラ麻の芯と外皮との中間の部分」のアバカ繊維は、Ｓ２、ＧまたはＪＫのアバカ繊維に該当する。また、外皮のアバカ繊維はＳ３、ＨまたはＭ１のアバカ繊維に該当する。
【００２０】
なお、吸収性物品１が、厚み方向に積層された３つ以上の吸収体を備えている場合、少なくとも、もっとも表面シート側に配置される吸収体に使用される吸収材料は、木材パルプまたは木材以外を原料としたパルプ（以下、非木材パルプと呼ぶ）が好ましく、もっとも防漏シート側に配置された吸収体に使用される吸収材料は、非木材パルプとＳＡＰとの混合物が好ましい。
【００２１】
防漏シート３側の吸収体５に使用する非木材パルプの平均繊維径は、好ましくは８μｍ以上、２５μm以下であり、より好ましくは、１０μｍ以上、２０μｍ以下である。これにより、吸収体４中の単位体積当たりの繊維の本数が増えるため、吸収体４を容易に厚くすることができ、見かけ上の嵩密度を低くすることができる。したがって、吸収した使用者の体液を蓄えるための容積を吸収体４中に確保しやすくなる。また、非木材パルプの比表面積と繊維間空隙容積が大きくなるので、吸収体５の吸収量を増やすことができる。さらに、非木材パルプの繊維間距離が小さくなるため、非木材パルプの毛細管現象による体液を吸い上げようとする力が大きくなる。また、非木材パルプの繊維同士が、および非木材パルプの繊維とＳＡＰとが絡みやすくなり、吸収体を軽量化、薄型化しても、吸収体は崩れず、吸収体の形状を維持することができる。非木材パルプの平均繊維径が、８μｍよりも小さいと中空構造が維持でき難くなり、嵩維持性が悪くなるという問題が生じるおそれがある。非木材パルプの平均繊維径が、２５μｍよりも大きいと、上述の効果が小さくなる場合がある。さらに、非木材パルプの繊維がＳＡＰ粒子間に入り込みやすくなるため、ゲルブロッキングが生じるのを抑制することができる。
【００２２】
吸収体５に使用する非木材パルプに含まれるリグニンの含有量は、好ましくは０．５重量％以下であり、より好ましくは、０．３重量％以下である。吸収体５に使用する非木材パルプに含まれるリグニンの含有量が０．５重量％よりも大きいと、吸収体４に使用する非木材パルプの平均繊維径が大きくなり、吸収体５の見かけの嵩密度が高くなり、かつ非木材パルプの親水性が低下するので、吸収体５の吸水性能が低下する場合がある。
【００２３】
吸収体５に使用する非木材パルプの沈降速度は、好ましくは２秒以上、５秒以下であり、より好ましくは、２．５秒以上、４秒以下である。この場合、非木材パルプの繊維の構造は中空構造であり、かつ非木材パルプの繊維は親水性であると予測されるので、吸収体４のおける使用者の体液の吸収量が大きくなる。ここで、沈降速度とは、以下のようにして測定した、非木材パルプが入っているカゴが水面に接してから水面下に沈降するまでの時間である。
【００２４】
円筒型のカゴの中に、５．０ｇの非木材パルプを均一に詰める。このカゴは銅線で形成され、この銅線の直径は０．４ｍｍである。またカゴの重さは３ｇであり、直径は５０ｍｍであり、高さは８０ｍｍである。カゴの網目の銅線同士の間隔は２０ｍｍである。２リットルビーカーに水深が２００ｍｍになるまでイオン交換水を入れる。そして、非木材パルプが入っているカゴを、水面から１０ｍｍの高さから落とし、カゴが水面に接してから水面下に進行するまでの時間を測定する。この測定した時間が、非木材パルプの沈降速度となる。
【００２５】
非木材パルプの繊維の構造が中空構造であると、中空構造の中に空気が含まれるため、非木材パルプの沈降は遅くなる。非木材パルプの沈降速度が２秒よりも小さいと、非木材パルプの繊維は気孔率が小さく、中空ではないので、吸収体５の体液の吸収量が小さくなる場合がある。非木材パルプの沈降速度が５秒以上であると、非木材パルプの繊維の親水性が低い可能性があり、吸収体５の体液の吸収量が小さくなる場合がある。
【００２６】
吸収体５に使用する非木材パルプの見かけ嵩密度は、好ましくは０．０４ｇ／ｃｍ3以上、０．０７ｇ／ｃｍ3以下である。これにより、吸収した使用者の体液を蓄えるための吸収体４中の容積が大きくなり、吸収体５の吸収量が大きくなる。非木材パルプの見かけ嵩密度が０．０４ｇ／ｃｍ3よりも小さいと、吸収体強度が低下し、保形性が悪くなるという問題が生じる場合がある。非木材パルプの見かけ嵩密度が０．０７ｇ／ｃｍ3よりも大きいと、吸収した使用者の体液を蓄えるための容積が小さくなり、吸収体５の吸収量が小さくなる場合がある。
【００２７】
吸収体５に使用する非木材パルプの０．９％生理食塩水の吸収量は、好ましくは、非木材パルプの質量に対して２０倍以上である。これにより、木材パルプに比べて少量の非木材パルプを使用することによって、同等の吸収量の吸収体を得ることができ、吸収体を軽量化、薄型化することができる。非木材パルプの０．９％生理食塩水の吸収量が２０倍よりも小さいと、非木材パルプを使用した吸収体の吸収量は、木材パルプを使用した吸収体の吸収量とほとんど変わらないので、吸収体５の吸収量に関して、木材パルプの代わりに非木材パルプを使用する効果が小さくなる場合がある。
【００２８】
表面シート２側の吸収体４に使用する非木材パルプには、防漏シート３側の吸収体５に適した非木材パルプを使用することが好ましい。表面シート２側の吸収体４に使用する非木材パルプは、防漏シート３側の吸収体５に使用する非木材パルプと同じであってもよいし、異なっていてもよい。
【００２９】
使用者が排出した体液は、表面シート２側の吸収体４に速やかに吸収され、防漏シート３側の吸収体５へ移動する。防漏シート３側の吸収体５は、吸収が速く、吸収した体液を速やかにＳＡＰに移行させることができる非木材パルプと保水性能が優れているＳＡＰとを含むので、使用者が排出した体液は、ＳＡＰの中に速やかに吸収される。ＳＡＰに圧力を印加することによってＳＡＰに吸収された体液をＳＡＰから排出することは難しいので、吸収性物品１に使用者の体圧がかかっても、吸収体５に吸収された体液は、表面シート２まで戻りづらくなる。また、吸収性物品１に使用者の体圧によって吸収体５から排出された体液が表面シート２まで戻るには表面シート２側の吸収体４を通過しなければならない。さらに、吸収性物品１に使用者の体圧によって吸収体５から排出された体液は、表面シート２側の吸収体４に吸収される。したがって、上述の２つの吸収体４，５を厚み方向に重ねて吸収性物品１に配置することによって、吸収性物品１のリウエット量は改善される。
【００３０】
ティッシュ６は、２つの吸収体４，５を一緒に被覆することによって、吸収体４，５が崩れてばらばらになるのを防止する。なお、吸収体４，５が、ティッシュ６がなくても崩れない場合は、吸収性物品１は、ティッシュ５を有さなくてもよい。
【００３１】
本発明の吸収性物品は、人間が使用する吸収性物品のほかにペットなどの人間以外の動物が使用する吸収性物品も含む。人間およびペットなどの人間以外の動物を含めて吸収性物品を使用する動物を「使用するもの」と呼ぶ。
【実施例】
【００３２】
以下に、実施例に基づいて本発明をより詳細に説明するが、本発明はこれらの実施例によって限定されるものではない。
【００３３】
実施例、比較例および参考例において、吸収速度およびリウエット量は、以下のようにして測定した。
【００３４】
（１）内径６０φ、高さ５０ｍｍの円筒を、吸収性物品試料の表面シート上の吸収体中央部分に相当する部分に設置した。
（２）その円筒内に８０ｍＬの０．９％生理食塩水を１０秒かけて注入した。０．９％生理食塩水は、上述の０．９％生理食塩水と同じである。
（３）０．９％生理食塩水の注入を開始してから、０．９％生理食塩水が吸収性物品試料に吸収されて円筒内から消えるまでの時間を計測した。この計測した時間が吸収速度（秒）となる。
（４）０．９％生理食塩水の注入を開始してから５分後に吸収性物品試料から円筒を取り除き、予め質量を測定した約５０ｇのろ紙（１００ｍｍ×１００ｍｍ）を吸収性物品試料上に置き、そのろ紙の上に３．５ｋｇのおもり（１００ｍｍ×１００ｍｍ）を置いた。
（５）おもりを置いてから３分後にろ紙を取り除き、そのろ紙の質量を測定した。そして、吸収性物品試料に置いた後のろ紙の質量から置く前のろ紙の質量を引き算して、吸収性物品試料のリウエット量を算出した。
（６）０．９％生理食塩水の注入から吸収性物品試料のリウエット量を算出するまでのプロセスを１０分ごとに３回実施し、吸収速度およびリウエット量のデータを３回とった。
【００３５】
また、実施例、比較例および参考例の作製のために使用した粉砕パルプの平均繊維径、リグニン含有量、沈降速度、繊維比重、見かけ嵩密度、吸収量、加圧保水量および保水量は、以下のように測定した。
【００３６】
（平均繊維径）
Metso automation製  カヤーニ繊維長測定器  Fiber Lab3.8を使用して、約２００００本測定し、平均繊維径とした。
【００３７】
（リグニン含有量）
パルプ中のリグニン含有量は、P.J.Van Soest らの方法（Proc. Nutr.Soc.,32123(1973)）に準じて測定した。
【００３８】
（沈降速度）
（１）円筒型のカゴの中に、５．０ｇの非木材パルプを均一に詰めた。このカゴは銅線で形成され、この銅線の直径は０．４ｍｍであった。またカゴの重さは３ｇであり、直径は５０ｍｍであり、高さは８０ｍｍである。カゴの網目の銅線同士の間隔は２０ｍｍであった。
（２）２リットルビーカーに水深が２００ｍｍになるまでイオン交換水を入れた。
（３）非木材パルプが入っているカゴを、２リットルビーカー中の水の水面から１０ｍｍの高さから落とし、カゴが水面に接してから水面下に進行するまでの時間を測定した。この測定した時間が、非木材パルプの沈降速度となった。
【００３９】
（繊維比重）
パルプ中の繊維比重は、Ｈｅガス比較式比重計（東京サイエンス社製）を使用して、ＪＩＳ  Ｍ  ８７１７に準拠して測定した。
【００４０】
（見かけ嵩密度）
粉砕パルプ１０ｇを１００ｍｍ×１００ｍｍに積層した。１００ｍｍ×１００ｍｍの板を、積層した粉砕パルプの上に重ね、１００ｇ荷重の重りをその上に載せた。重りを載せてから１０秒後の積層粉砕パルプの厚みを見かけ嵩とし、見かけ嵩密度を算出した。
【００４１】
（吸収量、加圧保水量、保水量）
（１）２Ｌビーカーに０．９％生理食塩水を１０００ｍＬ入れ、液温を測定する。０．９％生理食塩水は、２７．０ｇの塩化ナトリウム（試薬１級）を３Ｌビーカーに入れた後、イオン交換水と塩化ナトリウムとの合計量が３０００．０ｇになるまで、３ｌビーカーにイオン交換水を加えることによって作製した。
（２）２５０メッシュのナイロンメッシュ（ＮＢＣ工業製、N-NO.250HD）を２００ｍｍ×２００ｍｍの大きさに切り出して質量（ｘ（ｇ））を測定した後、図３（ａ）に示すようにＢ−Ｂ一点鎖線の部分を折って、ナイロンメッシュ２１を半分に折った。図３（ｂ）に示すように、折られた部分が右側になるように配置した後、下端から５ｍｍ上の位置、右端から５ｍｍ左の位置および左端から５ｍｍ右の位置にヒートシール２２形成して、上端２３が開放しているナイロンメッシュ袋２４を作製する。質量を予め測定した粉砕したパルプ（ｙ（ｇ））をナイロンメッシュ袋２４に入れ、不図示のヒートシールを形成して、ナイロンメッシュ袋２４の開放している上端２３を閉じた。
（３）粉砕パルプ入りの袋を生理食塩水の入ったビーカーの底に触れるように浸漬させ、３分間放置した。
（４）放置後、粉砕パルプが入った袋を引き上げ、３分間、自然放置にて水切りを行った。
（５）粉砕パルプが入った袋の重量（ｚ1（ｇ））を測定した。
（６）次式から吸収倍率を計算した。
吸収量（ｇ／ｇ）＝（（ｚ1−ｘ）−ｙ）／ｙ
（７）（６）で測定した、粉砕パルプが入った袋の上にアクリル板を載せ、重さ３．５ｋｇ、大きさ１００ｍｍ×１００ｍｍのおもりをアクリル板の上にさらに載せ、３分間放置した。
（８）おもり、アクリル板を除き、粉砕パルプが入った袋の重量（ｚ2（ｇ））を測定した。
（９）次式から加圧保水量を計算した。
加圧保水量（ｇ／ｇ）＝（（ｚ2−ｘ）−ｙ）／ｙ
（１０）（８）で測定した、粉砕パルプが入った袋を遠心分離器で脱水する。使用する遠心分離器は国産遠心（株）社製分離機  型H130である。遠心分離機の回転数は、８５０ｒｐｍ（１５０Ｇ）であった。
（１１）脱水後の吸収材料の入った袋の重量（ｚ3）を測定した。
（１２）次式から保水量を計算した。
加圧保水量（ｇ／ｇ）＝（（ｚ3−ｘ）−ｙ）／ｙ
【００４２】
（粉砕パルプ１）
マニラ麻の芯近くのパルプであるアバカＢＫＰ（小倉貿易（株）製、ＡＫ１０４）を繊維状に粉砕して粉砕パルプ１を作製した。
【００４３】
（粉砕パルプ２）
マニラ麻の芯と外皮との中間の位置のパルプであるアバカＢＫＰ（小倉貿易（株）製、ＡＫ１０２）を繊維状に粉砕して粉砕パルプ２を作製した。
【００４４】
（粉砕パルプ３）
バナナの茎のパルプであるバナナＢＫＰ（小倉貿易（株）製）を繊維状に粉砕して粉砕パルプ３を作製した。
【００４５】
（粉砕パルプ４）
木材パルプ（針葉樹晒しクラフトパルプ（ＮＢＫＰ））を繊維状に粉砕して粉砕パルプ４を作製した。
【００４６】
（粉砕パルプ５）
バカスＢＫＰ（小倉貿易（株）製）を繊維状に粉砕して粉砕パルプ５を作製した。
【００４７】
（粉砕パルプ６）
ケナフＢＫＰ（小倉貿易（株）製）を繊維状に粉砕して粉砕パルプ６を作製した。
【００４８】
（実施例１）
目付１００ｇ／ｍ2の粉砕パルプ４を使用して表面シート側の吸収体を作製した。目付１５０ｇ／ｍ2の粉砕パルプ１と、目付２５０ｇ／ｍ2のＳＡＰ（住友精化製、アクアキープSA60S）とを均一に混合して防漏シート側の吸収体を作製した。表面シート３２、セカンドシート３７、ティッシュ３６、表面シート３２側の吸収体３４、防漏シート３３側の吸収体３５および防漏シート３３を備えた図４に示す構造の吸収性物品試料３１である実施例１を作製した。表面シート３２は目付２５ｇ／ｍ2のエアースルー不織布であり、セカンドシート３７は目付２０ｇ／ｍ2のエアースルー不織布であり、ティッシュ３６の目付は１７ｇ／ｍ2であり、防漏シート３３の目付は１７ｇ／ｍ2であった。それぞれの部材を、スパイラルホットメルト接着剤を使用して貼り合わせた。スパイラルホットメルト接着剤の塗布坪量は５ｇ／ｍ2であった。
【００４９】
（実施例２）
目付１５０ｇ／ｍ2の粉砕パルプ４を使用して表面シート側の吸収体を作製した。目付１００ｇ／ｍ2の粉砕パルプ１と、目付２５０ｇ／ｍ2のＳＡＰ（住友精化製、アクアキープSA60S）とを均一に混合して防漏シート側の吸収体を作製した。これらの吸収体を使用して図４に示す構造の吸収性物品試料３１である実施例２を作製した。
【００５０】
（実施例３）
目付１００ｇ／ｍ2の粉砕パルプ１を使用して表面シート側の吸収体を作製した。目付１５０ｇ／ｍ2の粉砕パルプ１と、目付２５０ｇ／ｍ2のＳＡＰ（住友精化製、アクアキープSA60S）とを均一に混合して防漏シート側の吸収体を作製した。これらの吸収体を使用して図４に示す構造の吸収性物品試料３１である実施例３を作製した。
【００５１】
（参考例１）
目付２５０ｇ／ｍ2の粉砕パルプ１と、目付２５０ｇ／ｍ2のＳＡＰ（住友精化製、アクアキープSA60S）とを均一に混合した吸収体を作製し、表面シート４２、セカンドシート４７、ティッシュ４６、吸収体４５および防漏シート４３を備えた図５に示す構造の吸収性物品試料４１である参考例１を作製した。表面シート４２は目付２５ｇ／ｍ2のエアースルー不織布であり、セカンドシート４７は目付２０ｇ／ｍ2のエアースルー不織布であり、ティッシュ４６の目付は１７ｇ／ｍ2であり、防漏シート４３の目付は１７ｇ／ｍ2であった。それぞれの部材を、スパイラルホットメルト接着剤を使用して貼り合わせた。スパイラルホットメルト接着剤の塗布坪量は５ｇ／ｍ2であった。
【００５２】
（参考例２）
目付２５０ｇ／ｍ2の粉砕パルプ２と、目付２５０ｇ／ｍ2のＳＡＰ（住友精化製、アクアキープSA60S）とを均一に混合した吸収体を作製し、図５に示す構造の吸収性物品試料４１である参考例２を作製した。
【００５３】
（参考例３）
目付２５０ｇ／ｍ2の粉砕パルプ３と、目付２５０ｇ／ｍ2のＳＡＰ（住友精化製、アクアキープSA60S）とを均一に混合した吸収体を作製し、図５に示す構造の吸収性物品試料４１である参考例３を作製した。
【００５４】
（参考例４）
目付２５０ｇ／ｍ2の粉砕パルプ５と、目付２５０ｇ／ｍ2のＳＡＰ（住友精化製、アクアキープSA60S）とを均一に混合した吸収体を作製し、図５に示す構造の吸収性物品試料４１である参考例４を作製した。
【００５５】
（参考例５）
目付２５０ｇ／ｍ2の粉砕パルプ６と、目付２５０ｇ／ｍ2のＳＡＰ（住友精化製、アクアキープSA60S）とを均一に混合した吸収体を作製し、図５に示す構造の吸収性物品試料４１である参考例５を作製した。
【００５６】
（比較例１）
目付２５０ｇ／ｍ2の粉砕パルプ４と、目付２５０ｇ／ｍ2のＳＡＰ（住友精化製、アクアキープSA60S）とを均一に混合した吸収体を作製し、図５に示す構造の吸収性物品試料４１である比較例１を作製した。
【００５７】
（比較例２）
目付１００ｇ／ｍ2の粉砕パルプ４を使用して表面シート側の吸収体を作製した。目付１５０ｇ／ｍ2の粉砕パルプ４と、目付２５０ｇ／ｍ2のＳＡＰ（住友精化製、アクアキープSA60S）とを均一に混合して防漏シート側の吸収体を作製した。これらの吸収体を使用して図４に示す構造の吸収性物品試料３１である比較例２を作製した。
【００５８】
（比較例３）
目付１００ｇ／ｍ2の粉砕パルプ１を使用して表面シート側の吸収体を作製した。目付１５０ｇ／ｍ2の粉砕パルプ４と、目付２５０ｇ／ｍ2のＳＡＰ（住友精化製、アクアキープSA60S）とを均一に混合して防漏シート側の吸収体を作製した。これらの吸収体を使用して図４に示す構造の吸収性物品試料３１である比較例２を作製した。
【００５９】
実施例１〜３、比較例１〜３ならび参考例１〜５における吸収体の性能を比較できるようにするため、吸収体の全質量がおよそ２９．５ｇになるようにして吸収性物品試料３１，４１を作製した。
【００６０】
粉砕パルプ１〜６の平均繊維径、リグニン含有量、沈降速度、繊維比重、見かけ嵩密度、吸収量、加水保水量および保水量の結果を以下の表１に示す。
【００６１】
【表１】
0005765988.tif 000002
【００６２】
実施例１〜３、比較例１〜３ならび参考例１〜５の特性ならびに吸収体厚み、吸収速度およびリウエット量の結果を以下の表２に示す。
【００６３】
【表２】
0005765988.tif 000003
【００６４】
粉砕パルプ１〜３は、すべて、０．９％生理食塩水の吸収量はパルプの質量に対して２０倍以上であった。また、粉砕パルプ１〜３は、すべて、沈降速度は２秒以上、５秒以下であった。さらに、粉砕パルプ１〜３は、すべて、平均繊維径は８μｍ以上、２５μm以下であり、かつリグニンの含有量は０．５重量％以下であり、かつ見かけ嵩密度は、０．０４ｇ／ｃｍ3以上、０．０７ｇ／ｃｍ3以下であった。
【００６５】
粉砕パルプ４は、平均繊維径が３４．５μｍと大きく、沈降速度が１．０４秒と速く、見かけ比重が０．０８３ｇ／ｃｍ３と大きく、０．９％生理食塩水の吸収量がパルプの質量に対して１６．２倍と小さかった。粉砕パルプ５は、沈降速度が１．２６秒と速く、０．９％生理食塩水の吸収量がパルプの質量に対して１８．８倍と小さかった。  粉砕パルプ６は、沈降速度が１．８２秒と速く、０．９％生理食塩水の吸収量がパルプの質量に対して１９．２倍と小さかった。
【００６６】
アバカパルプの粉砕パルプ１および２は、木材パルプの粉砕パルプ４に比べて吸収量が５０％以上高いため、木材パルプに比べて少量でも木材パルプと同等以上の量の体液を吸収することができる。また、粉砕パルプ１および２の保水量も粉砕パルプ４の木材パルプに比べて同等以下であるので、粉砕パルプ１および２のパルプ繊維からＳＡＰへの水分の移行性が良好になり、繰り返し吸収性能も良好になる。この吸収量が大きいのにもかかわらず保水量が少ない実施例１および２の特性は、バナナパルプの粉砕パルプ３も有している。この吸収量が大きいのにもかかわらず保水量が少ない粉砕パルプ１〜３の特性は、粉砕パルプ１〜３の繊維の構造が中空構造になっているためであると考えられる。アバカパルプ、バナナパルプおよび木材パルプのそれぞれの繊維の断面の走査型電子顕微鏡（ＳＥＭ）写真を図６に示す。図６（ａ）がアバカパルプの繊維の断面のＳＥＭ写真であり、図６（ｂ）がバナナパルプの繊維の断面のＳＥＭ写真であり、図６（ｃ）が木材パルプの繊維の断面のＳＥＭ写真である。アバカパルプは、中空構造の繊維の空隙によって水分が繊維の内部に取り込まれ，加圧保水性が優れているものと推測される。バナナパルプは、繊維の細かさと繊維の空隙によって水分が繊維の内部および繊維間に取り込まれ、拡散性、加圧保水性および保水性が優れているものと推測される。粉砕パルプ１および２の加圧保水量は粉砕パルプ４の木材パルプに比べて５０％以上高いので、パルプ繊維からＳＡＰへ水分が移行する前に、体圧が吸収体にかかっても、吸収体のリウエット量が小さくなる。
【００６７】
参考例１〜３は、０．９％生理食塩水の吸収が速く、リウエット量は少なかった。これより、粉砕パルプ１〜３を使用して作製した吸収性物品試料の吸収特性は優れていることがわかった。すなわち、０．９％生理食塩水の吸収量がパルプの質量に対して２０倍以上である粉砕パルプを使用した吸収性物品試料の吸収特性が優れていることがわかった。また、沈降速度は２秒以上、５秒以下である粉砕パルプを使用した吸収性物品試料の吸収特性が優れていることがわかった。さらに、平均繊維径は８μｍ以上、２５μm以下であり、かつ見かけ嵩密度は、０．０４ｇ／ｃｍ3以上、０．０７ｇ／ｃｍ3以下である粉砕パルプを使用した吸収性物品試料の吸収特性が優れていることがわかった。
【００６８】
参考例４および５ならびに比較例１の０．９％生理食塩水の吸収は、１回目、２回目は速かったものの３回目になると遅くなった。すなわち、参考例４および５ならびに比較例１の繰り返し吸収性が悪かった。また、参考例４および５ならびに比較例１は、１回目のリウエット量は少なかったものの、２回目以降のリウエット量は大きくなった。
【００６９】
実施例３と参考例１とを比較すると、非木材パルプを使用した１層の吸収体を、非木材パルプを使用した２層の吸収体にすることによって、吸収性物品のリウエット量が少なくなることがわかった。実施例１および２と実施例３とを比較すると、表面シート側の吸収体の吸収材料を非木材パルプから木材パルプに変更すると、吸収性物品のリウエット量は増えることがわかった。しかし、実施例１および２と比較例１および２とを比較することによって明らかなように、実施例１および２は、パルプとして木材パルプのみを使用した吸収体を備えた吸収性物品に比べれば、リウエット量は少ないことがわかった。
【００７０】
比較例１と比較例２とを比較すると、パルプとして木材パルプのみを使用した吸収体を備えた吸収性物品の場合、１層の吸収体を２層に重ねられた吸収体にすることによっても、吸収性物品のリウエット量は少なくならず、逆に増えることがわかった。比較例１と比較例３とを比較すると、パルプとして非木材パルプのみを使用した１層の吸収体を、表面シート側の吸収体に非木材パルプを使用して防漏シート側の吸収体に木材パルプを使用した、２層に重ねられた吸収体にすることによっても、吸収性物品のリウエット量は少なくならず、逆に増えることがわかった。
【００７１】
実施例１および２では、表面シート側の吸収体に使用される粉砕パルプ４の平均繊維径は３４．５μｍであるのに対し、防漏シート側の吸収体に使用される粉砕パルプ１の平均繊維径は１７．９μｍである。平均繊維径が大きくなると、粉砕パルプの毛細管現象による液体の吸収力が小さくなることから考えると、防漏シート側の吸収体の平均繊維径に比べて平均繊維径が大きな粉砕パルプを表面シート側の吸収体に使用することによって、使用者の体液は、表面シート側の吸収体から防漏シート側の吸収体に効率よく移動するものと予測される。このため、実施例１および２における０．９％生理食塩水の吸収は速かったものと考えられる。逆に、防漏シート側の吸収体の平均繊維径に比べて平均繊維径が小さな粉砕パルプを表面シート側の吸収体に使用すると、防漏シート側の吸収体から表面シート側の吸収体に液体が移動しようとする力が働き、比較例３のリウエット量のように、吸収性物品のリウエット量が増えるものと考えられる。
【００７２】
実施例１と比較例２とを比較すると、防漏シート側の吸収体の非木材パルプのパルプ量を減らして、表面シート側の吸収体の木材パルプのパルプ量を増やすと、吸収性物品のリウエット量が大きくなることがわかった。
【符号の説明】
【００７３】
１，３１，４１    吸収性物品
２，３２、４２    表面シート
３，３３，４３    防漏シート
４，３４，３５，４５    吸収体
６，３６，４６    ティッシュ
２１    ナイロンメッシュ
２２    ヒートシール
２４    ナイロンメッシュ袋
３７，４７    セカンドシート
【図１】
0005765988.tif 000004
【図２】
0005765988.tif 000005
【図３】
0005765988.tif 000006
【図４】
0005765988.tif 000007
【図５】
0005765988.tif 000008
【図７】
0005765988.tif 000009
【図６】
0005765988.tif 000010